СПОСОБ ИЗГОТОВЛЕНИЯ ОДНОСЛОЙНОЙ ИЛИ МНОГОСЛОЙНОЙ БУМАГИ

1. Способ изготовления высушенной однослойной или многослойной бумаги, в случае однослойной бумаги, включающий стадии:
(А) обезвоживания первой водной суспензии волокна, которая обладает содержанием сухих веществ, составляющим от 0,1 до 6 мас. %, на первой сетке с получением, таким образом, первого волокнистого полотна, которое обладает содержанием сухих веществ, составляющим от 14 до 25 мас. %,
(D-1) обезвоживания первого волокнистого полотна путем прессования с получением частично обезвоженного первого волокнистого полотна,
(Е-1) распыления распыляемого раствора или распыляемой суспензии по меньшей мере на одну сторону поверхности частично обезвоженного первого волокнистого полотна с получением обработанного распылением частично обезвоженного первого волокнистого полотна,
(F-1) обезвоживания обработанного распылением частично обезвоженного первого волокнистого полотна путем подачи тепла с получением высушенной однослойной бумаги,
или в случае многослойной бумаги, включающий стадии:
(A) обезвоживания первой водной суспензии волокна, которая обладает содержанием сухих веществ, составляющим от 0,1 до 6 мас. %, на первой сетке с получением, таким образом, первого волокнистого полотна, которое обладает содержанием сухих веществ, составляющим от 14 до 25 мас. %,
(B) обезвоживания второй водной суспензии волокна, которая обладает содержанием сухих веществ, составляющим от 0,1 до 6 мас. %, на второй сетке с получением, таким образом, второго волокнистого полотна, которое обладает содержанием сухих веществ, составляющим от 14 до 25 мас. %,
(C) соединение первого волокнистого полотна со вторым волокнистым полотном таким образом, что два волокнистых полотна соприкасаются друг с другом по всей стороне поверхности, с получением слоистого полотна,
(D-2) обезвоживания слоистого полотна путем прессования с получением частично обезвоженного слоистого полотна,
(Е-2) распыления распыляемого раствора или распыляемой суспензии по меньшей мере на одну сторону поверхности частично обезвоженного слоистого полотна с получением обработанного распылением слоистого полотна,
(F-2) обезвоживания обработанного распылением слоистого полотна путем подачи тепла с получением высушенной многослойной бумаги, где распыляемый раствор или распыляемая суспензия содержит (е-а) воду,
(е-b) по меньшей мере один растворимый в воде полимер Р, который можно получить путем полимеризации
(i) от 40 до 85 мол. % мономера формулы I
1
1
6
в которой R = Н или C-C-алкил,
(ii) от 15 до 60 мол. % одного или большего количества этиленовоненасыщенных мономеров, которые отличаются от мономера формулы I,
где суммарное количество всех мономеров (i) и (ii) составляет 100 мол. %, и необязательно последующего частичного или полного гидролиза звеньев мономеров формулы (I), полимеризованных с получением полимера Р, с образованием первичных аминогрупп или амидиновых групп, где содержание воды составляет не менее 75 мас. % в пересчете на количество распыляемого раствора или распыляемой суспензии.
2. Способ по п. 1 изготовления высушенной многослойной бумаги, включающий стадии:
(A) обезвоживания первой водной суспензии волокна, которая обладает содержанием сухих веществ, составляющим от 0,1 до 6 мас. %, на первой сетке с получением, таким образом, первого волокнистого полотна, которое обладает содержанием сухих веществ, составляющим от 14 до 25 мас. %,
(B) обезвоживания второй водной суспензии волокна, которая обладает содержанием сухих веществ, составляющим от 0,1 до 6 мас. %, на второй сетке с получением, таким образом, второго волокнистого полотна, которое обладает содержанием сухих веществ, составляющим от 14 до 25 мас. %,
(С) соединение первого волокнистого полотна со вторым волокнистым полотном таким образом, что два волокнистых полотна соприкасаются друг с другом по всей стороне поверхности, с получением слоистого полотна,
(D-2) обезвоживания слоистого полотна путем прессования с получением частично обезвоженного слоистого полотна,
(Е-2) распыления распыляемого раствора или распыляемой суспензии по меньшей мере на одну сторону поверхности частично обезвоженного слоистого полотна с получением обработанного распылением слоистого полотна, (F-2) обезвоживания обработанного распылением слоистого полотна путем подачи тепла с получением высушенной многослойной бумаги.
3. Способ по любому из пп. 1 или 2, в котором полимер Р представляет собой получаемый путем полимеризации
(i) от 40 до 85 мол. % мономера формулы I,
(ii) от 15 до 60 мол. % одного или большего количества этиленовоненасыщенных мономеров, которые отличаются от мономера формулы I,
где один или большее количество этиленовоненасыщенных мономеров выбраны из числа следующих:
(ii-1) акриловая кислота или метакриловая кислота, или их соли, образованные с щелочным металлом, щелочноземельным металлом или аммонием,
(ii-2) акрилонитрил или метакрилонитрил,
(ii-3) винилацетат,
(ii-4) моноэтиленовоненасыщенная сульфоновая кислота, моноэтиленовоненасыщенная фосфоновая кислота, моно- или диэфиры моноэтиленовоненасыщенной фосфорной кислоты, или моноэтиленовоненасыщенная карбоновая кислота, содержащая от 4 до 8 атомов углерода, которая отличается от метакриловой кислоты, или их соли, образованные с щелочным металлом, щелочноземельным металлом или аммонием,
(ii-5) кватернизованный моноэтиленовоненасыщенный мономер, моноэтиленовоненасыщенный мономер, который содержит по меньшей мере одну вторичную или третичную аминогруппу, и у которого эта по меньшей мере одна вторичная или третичная аминогруппа является протонированной при значении рН, равном 7, или диаллилзамещенный амин, который содержит ровно две этиленовые двойные связи и является кватернизованным или протонированным при значении рН, равном 7, или его соль,
(ii-6) моноэтиленовоненасыщенный мономер, который не содержит заряд при значении рН, равном 7, и который отличается от акрилонитрила, метакрилонитрила и винилацетата, или этиленовоненасыщенный мономер, у которого ровно две этиленовые двойные связи являются сопряженными и который не содержит заряд при значении рН, равном 7,
(ii-7) от 0 до 2 мол. % мономера, который содержит по меньшей мере две этиленовоненасыщенные двойные связи, которые не являются сопряженными, и который отличается от диаллилзамещенного амина, который содержит ровно две этиленовые двойные связи,
(ii-8) от 0 до 10 мол. % этиленовоненасыщенного мономера, отличающегося от мономеров (ii-1)-(ii-7),
где суммарное количество всех мономеров (i) и (ii-1)-(ii-8) составляет 100 мол. % и выраженное в мол. % количество означает суммарное количество всех мономеров (i) и (ii-1)-(ii-8),
и необязательно последующего частичного или полного гидролиза звеньев мономеров формулы (i), полимеризованных с получением полимера Р, с образованием первичных аминогрупп или амидиновых групп, где при наличии полимеризованных звеньев винилацетата они также частично или полностью гидролизованы.
4. Способ по любому из пп. 1-3, в котором один или большее количество этиленовоненасыщенных мономеров включают
(ii-1) от 15 до 50 мол. % акриловой кислоты или метакриловой кислоты, или их солей, образованных с щелочным металлом, щелочноземельным металлом или аммонием,
где выраженное в мол. % количество приведено в пересчете на суммарное количество всех мономеров, использующихся при полимеризации, и суммарное количество всех мономеров составляет 100 мол. %.
5. Способ по любому из пп. 1-4, в котором
один или большее количество этиленовоненасыщенных мономеров включают
(ii-2) от 0 до 35 мол. % акрилонитрила или метакрилонитрила,
где выраженное в мол. % количество приведено в пересчете на суммарное количество всех мономеров, использующихся при полимеризации, и суммарное количество всех мономеров составляет 100 мол. %.
6. Способ по любому из пп. 1-5, в котором
один или большее количество этиленовоненасыщенных мономеров включают
(ii-3) от 0 до 35 мол. % винилацетата, и/или
(ii-4) от 0 до 10 мол. % моноэтиленовоненасыщенной сульфоновой кислоты, моноэтиленовоненасыщенной фосфоновой кислоты, моно- или диэфира моноэтиленовоненасыщенной фосфорной кислоты или моноэтиленовоненасыщенной карбоновой кислоты, содержащей от 4 до 8 атомов С, которая отличается от метакриловой кислоты, или их солей, образованных с щелочным металлом, щелочноземельным металлом или аммонием; и/или
(ii-5) от 0 до 20 мол. % кватернизованного моноэтиленовоненасыщенного мономера, моноэтиленовоненасыщенного мономера, который содержит по меньшей мере одну вторичную или третичную аминогруппу, и у которого эта по меньшей мере одна вторичная или третичная аминогруппа является протонированной при значении рН, равном 7, или диаллилзамещенного амина, который содержит ровно две этиленовые двойные связи и является кватернизованным или протонированным при значении рН, равном 7, или его соли; и/или
(ii-6) от 0 до 35 мол. % моноэтиленовоненасыщенного мономера, который не содержит заряд при значении рН, равном 7, и отличается от акрилонитрила, метакрилонитрила и винилацетата, или этиленовоненасыщенного мономера, у которого ровно две этиленовые двойные связи являются сопряженными, который не содержит заряд при значении рН, равном 7, и который отличается от акрилонитрила, метакрилонитрила и винилацетата; и/или
(ii-7) от 0 до 1 мол. % мономера, который содержит по меньшей мере две этиленовоненасыщенные двойные связи, которые не являются сопряженными, и который отличается от диаллилзамещенного амина, который содержит ровно две этиленовые двойные связи; и/или
(ii-8) от 0 до 5 мол. % этиленовоненасыщенного мономера, отличающегося от мономеров (i) и (ii-1)-(ii-7);
где выраженное в мол. % количество приведено в пересчете на суммарное количество всех мономеров, использующихся при полимеризации, и суммарное количество всех мономеров составляет 100 мол. %.
7. Способ по любому из пп. 1-6, в котором полимер Р представляет собой получаемый путем полимеризации
от 50 до 85 мол. % мономера формулы I
(ii-1) от 15 до 50 мол. % акриловой кислоты или метакриловой кислоты, или их солей, образованных с щелочным металлом, щелочноземельным металлом или аммонием,
(ii-2) от 0 до 35 мол. % акрилонитрила или метакрилонитрила, где суммарное количество всех мономеров (i) и (ii-1)-(ii-2) составляет 100 мол. % и выраженное в мол. % количество приведено в пересчете на суммарное количество всех мономеров (i) и (ii-1)-(ii-2),
и необязательно последующего частичного или полного гидролиза звеньев мономеров формулы (i), полимеризованных с получением полимера Р, с образованием первичных аминогрупп или амидиновых групп.
8. Способ по любому из пп. 1-7, в котором в случае однослойной бумаги органический полимер (а-с), добавляют в качестве удерживающего средства к первой водной суспензии волокна, содержащей (а-а) воду и (а-b) первое волокно, до проведения обезвоживания на стадии (А), и в случае многослойной бумаги органический полимер (а-с), добавляют в качестве удерживающего средства к первой водной суспензии волокна, содержащей (а-а) воду и (а-b) первое волокно, до проведения обезвоживания на стадии (А), и органический полимер (b-с) добавляют в качестве удерживающего средства ко второй водной суспензии волокна, содержащей (b-а) воду и (b-b) второе волокно, до проведения обезвоживания на стадии (В).
9. Высушенная однослойная бумага или высушенная многослойная бумага, получаемые способом по любому из пп. 1-8.
10. Бумагоделательная машина, в которой оборудование включает первую сеточную секцию, содержащую первую сетку, которая включает верхнюю сторону первой сетки и нижнюю сторону первой сетки, устройство для распыления, секцию прессования и секцию сушки, включающую нагреваемые цилиндры, и эти части расположены в бумагоделательной машине в следующем порядке: первая сеточная секция, затем устройство для распыления, затем секция прессования и затем секция сушки, устройство для распыления содержит распыляемый раствор или распыляемую суспензию по любому из пп. 1-7, и бумагоделательная машина является подходящей для осуществления способа по п. 1.